(57)【要約】【課題】珪素粒子の体積が大きくなって割れた場合であっても、炭素粒子と珪素粒子及び導電性高分子の結合を失うことがないため活物質自身や活物質間での導電パスを損なわず、二次電池のサイクル特性の低下を抑制することのできる、二次電池用負極の製造方法及び電極構造を提供する。【解決手段】本実施形態に係る二次電池用負極の製造方法においては、炭素粒子１３とリチウム吸蔵材である珪素粒子１５ａとを含む負極活物質を導電性高分子２１で被覆し、それぞれの前記炭素粒子１３を前記導電性高分子２１で包囲するとともに、それぞれの前記炭素粒子１３を、前記炭素粒子１３を包囲する前記導電性高分子２１により相互に結合させる、結合工程を備える。【選択図】図１
2010287505.tif 000002
【特許請求の範囲】
【請求項１】
炭素粒子とリチウム吸蔵材とを含む負極活物質を導電性高分子で被覆し、それぞれの前記炭素粒子を前記導電性高分子で包囲するとともに、それぞれの前記炭素粒子を、前記炭素粒子を包囲する前記導電性高分子により相互に結合させる、結合工程を備える、
ことを特徴とする、二次電池用負極の製造方法。
【請求項２】
前記結合工程において、電解重合法を用いて前記導電性高分子を合成することにより、前記負極活物質を前記導電性高分子で被覆する、
ことを特徴とする、請求項１に記載の二次電池用負極の製造方法。
【請求項３】
炭素粒子とリチウム吸蔵材とを含む負極活物質を集電体に塗布する塗工工程と、
前記塗工工程の後、前記負極活物質及び前記集電体を導電性高分子で被覆して、それぞれの前記炭素粒子及びそれぞれの前記リチウム吸蔵材を前記導電性高分子で包囲するとともに、それぞれの前記炭素粒子と、それぞれの前記リチウム吸蔵材と、前記集電体とを、前記炭素粒子及びそれぞれの前記リチウム吸蔵材を包囲する前記導電性高分子により相互に結合させる、結合工程と、を備える、
ことを特徴とする、二次電池用負極の製造方法。
【請求項４】
前記結合工程において、前記負極活物質及び前記集電体に光照射しながら、電解重合法を用いて前記導電性高分子を合成することにより、前記負極活物質及び前記集電体を導電性高分子で被覆する、
ことを特徴とする、請求項３に記載の二次電池用負極の製造方法。
【請求項５】
炭素粒子とリチウム吸蔵材とを含む負極活物質を導電性高分子で被覆し、それぞれの前記炭素粒子を前記導電性高分子で包囲するとともに、それぞれの前記炭素粒子を、前記炭素粒子を包囲する前記導電性高分子により相互に結合させた、
ことを特徴とする、二次電池用負極の電極構造。
【請求項６】
電解重合法を用いて前記導電性高分子を合成することにより、前記負極活物質を前記導電性高分子で被覆した、
ことを特徴とする、請求項５に記載の二次電池用負極の電極構造。
【請求項７】
炭素粒子とリチウム吸蔵材とを含む負極活物質を集電体に塗布した後、前記負極活物質及び前記集電体を導電性高分子で被覆して、それぞれの前記炭素粒子及びそれぞれの前記リチウム吸蔵材を前記導電性高分子で包囲するとともに、それぞれの前記炭素粒子と、それぞれの前記リチウム吸蔵材と、前記集電体とを、前記炭素粒子及びそれぞれの前記リチウム吸蔵材を包囲する前記導電性高分子により相互に結合させた、
ことを特徴とする、二次電池用負極の電極構造。
【請求項８】
前記負極活物質及び前記集電体に光照射しながら、電解重合法を用いて前記導電性高分子を合成することにより、前記負極活物質及び前記集電体を導電性高分子で被覆した、
ことを特徴とする、請求項７に記載の二次電池用負極の電極構造。
【発明の詳細な説明】
【技術分野】
【０００１】
本発明は、二次電池用負極の製造方法及び電極構造に関し、詳しくは、二次電池の充放電によるサイクル特性を向上させる技術に関する。
【背景技術】
【０００２】
従来、リチウム二次電池の負極材料として黒鉛等の炭素系材料が広く用いられており、また、同じく負極材料におけるリチウム吸蔵材として珪素等が用いられている。これらの物質を含有する負極材料は、二次電池が充放電サイクルを繰り返すと、リチウムの吸蔵・放出に伴って大きな体積変化を生じる。このため、充放電サイクルが進むと、負極材料の体積変化により発生する応力に耐え切れずに、負極材料におけるリチウム吸蔵材などの活物質の割れや剥離が発生するという問題があった。
【０００３】
上記課題を解決するため、炭素粒子の表面をリチウム吸蔵材である珪素粒子で被覆した上で、さらに導電性高分子で被覆してリチウム二次電池の負極を製造する技術が知られている（例えば、特許文献１参照）。
【０００４】
前記従来技術について、図４（ａ）及び図４（ｂ）を用いて説明する。図４（ａ）は従来技術における初期状態を、図４（ｂ）は同じく従来技術における充放電サイクル進行後の状態を示す。
従来技術によれば、初期状態において図４（ａ）に示す如く、黒鉛である炭素粒子及びリチウム吸蔵材である珪素粒子を導電性高分子で被覆することにより、充放電サイクルの進行によって炭素粒子が膨張しても、炭素粒子と珪素粒子の密着性を保持し、前記炭素粒子の体積変化による影響を抑制するように構成している。
【０００５】
しかし、前記従来技術においては、炭素粒子の体積変化による影響を抑えることができる一方で、珪素粒子の体積が大きくなって割れた場合は、珪素粒子が導電性高分子と共に炭素粒子から剥離することとなる。即ち、図４（ｂ）に示す如く、炭素粒子と珪素粒子及び導電性高分子との結合が損なわれることによって、活物質の割れや剥離が発生するのである。つまり、前記珪素粒子の体積変化のために活物質自身や活物質間での導電パスを損なうことによって、二次電池のサイクル特性が低下するという問題があったのである。
【先行技術文献】
【特許文献】
【０００６】
【特許文献１】特開２００２−２５５５２９号公報
【発明の概要】
【発明が解決しようとする課題】
【０００７】
そこで本発明は、リチウム吸蔵材である珪素粒子の体積が大きくなって割れた場合であっても、炭素粒子と珪素粒子及び導電性高分子の結合を失うことがないため活物質自身や活物質間での導電パスを損なわず、二次電池のサイクル特性の低下を抑制することのできる、二次電池用負極の製造方法及び電極構造を提供するものである。
【課題を解決するための手段】
【０００８】
本発明の解決しようとする課題は以上の如くであり、次にこの課題を解決するための手段を説明する。
【０００９】
即ち、請求項１においては、炭素粒子とリチウム吸蔵材とを含む負極活物質を導電性高分子で被覆し、それぞれの前記炭素粒子を前記導電性高分子で包囲するとともに、それぞれの前記炭素粒子を、前記炭素粒子を包囲する前記導電性高分子により相互に結合させる、結合工程を備えるものである。
【００１０】
請求項２においては、前記結合工程において、電解重合法を用いて前記導電性高分子を合成することにより、前記負極活物質を前記導電性高分子で被覆するものである。
【００１１】
請求項３においては、炭素粒子とリチウム吸蔵材とを含む負極活物質を集電体に塗布する塗工工程と、前記塗工工程の後、前記負極活物質及び前記集電体を導電性高分子で被覆して、それぞれの前記炭素粒子及びそれぞれの前記リチウム吸蔵材を前記導電性高分子で包囲するとともに、それぞれの前記炭素粒子と、それぞれの前記リチウム吸蔵材と、前記集電体とを、前記炭素粒子及びそれぞれの前記リチウム吸蔵材を包囲する前記導電性高分子により相互に結合させる、結合工程と、を備えるものである。
【００１２】
請求項４においては、前記結合工程において、前記負極活物質及び前記集電体に光照射しながら、電解重合法を用いて前記導電性高分子を合成することにより、前記負極活物質及び前記集電体を導電性高分子で被覆するものである。
【００１３】
請求項５においては、炭素粒子とリチウム吸蔵材とを含む負極活物質を導電性高分子で被覆し、それぞれの前記炭素粒子を前記導電性高分子で包囲するとともに、それぞれの前記炭素粒子を、前記炭素粒子を包囲する前記導電性高分子により相互に結合させたものである。
【００１４】
請求項６においては、電解重合法を用いて前記導電性高分子を合成することにより、前記負極活物質を前記導電性高分子で被覆したものである。
【００１５】
請求項７においては、炭素粒子とリチウム吸蔵材とを含む負極活物質を集電体に塗布した後、前記負極活物質及び前記集電体を導電性高分子で被覆して、それぞれの前記炭素粒子及びそれぞれの前記リチウム吸蔵材を前記導電性高分子で包囲するとともに、それぞれの前記炭素粒子と、それぞれの前記リチウム吸蔵材と、前記集電体とを、前記炭素粒子及びそれぞれの前記リチウム吸蔵材を包囲する前記導電性高分子により相互に結合させたものである。
【００１６】
請求項８においては、前記負極活物質及び前記集電体に光照射しながら、電解重合法を用いて前記導電性高分子を合成することにより、前記負極活物質及び前記集電体を導電性高分子で被覆したものである。
【発明の効果】
【００１７】
本発明の効果として、以下に示すような効果を奏する。
【００１８】
本発明により、二次電池用負極において充放電サイクルが進行し、リチウム吸蔵材である珪素粒子の体積が大きくなって割れた場合であっても、炭素粒子と珪素粒子及び導電性高分子の結合を失うことがないため活物質自身や活物質間での導電パスを損なわず、二次電池のサイクル特性の低下を抑制することができる。
【図面の簡単な説明】
【００１９】
【図１】本発明の第一実施形態に係る二次電池用負極の概要を示した図。
【図２】本発明の第一実施形態に係る二次電池用負極における実験結果について示した図。
【図３】本発明の第二実施形態に係る二次電池用負極の概要を示した図。
【図４】従来技術に係る二次電池用負極の概要を示した図。
【発明を実施するための形態】
【００２０】
次に、発明の実施の形態を説明する。
なお、本発明の技術的範囲は以下の実施例に限定されるものではなく、本明細書及び図面に記載した事項から明らかになる本発明が真に意図する技術的思想の範囲全体に、広く及ぶものである。
【００２１】
［第一実施形態］
まず、本発明の第一実施形態に係る二次電池用負極の製造方法及び電極構造について、図１を用いて説明する。図１（ａ）は第一実施形態に係る二次電池用負極における初期状態を、図１（ｂ）は同じく第一実施形態に係る二次電池用負極における充放電サイクル進行後の状態を示す。
【００２２】
本実施形態に係る二次電池用負極の製造方法においては、黒鉛である炭素粒子１３とリチウム吸蔵材である珪素粒子１５ａとを含む負極活物質を導電性高分子２１で被覆し、それぞれの前記炭素粒子１３を前記導電性高分子２１で包囲するとともに、それぞれの前記炭素粒子１３を、前記炭素粒子１３を包囲する前記導電性高分子２１により相互に結合させる、結合工程を備える。
【００２３】
換言すれば、本実施形態に係る二次電池用負極の電極構造は、黒鉛である炭素粒子１３とリチウム吸蔵材である珪素粒子１５ａとを含む負極活物質を導電性高分子２１で被覆し、それぞれの前記炭素粒子１３を前記導電性高分子２１で包囲するとともに、それぞれの前記炭素粒子１３を、前記炭素粒子１３を包囲する前記導電性高分子２１により相互に結合させているのである。
【００２４】
詳しくは、炭素粒子１３と珪素粒子１５ａとを含む負極活物質を集電体１１に塗布し（塗工工程）、その後、前記結合工程において該負極活物質を導電性高分子２１で被覆するのである。前記結合工程においては、電解重合法を用いて前記導電性高分子２１を合成している。
【００２５】
前記電解重合法による前記導電性高分子２１の合成は、前記導電性高分子２１を構成するモノマーを溶かした溶液に参照極、対極、作用極を浸した３極式で行い、前記モノマーを溶かした溶液濃度は０．０１Ｍ（ｍｏｌ／ｌ）から０．１Ｍに設定にする。また、電位は０Ｖ〜１．２ＶｖｓＡｇ／ＡｇＣｌの範囲を１０ｍＶ／ｓで電位走査する。電位走査は０Ｖ→１．２Ｖ→０Ｖの方向に進むものとする。珪素粒子の粒径は１００ｎｍ〜１０μｍ程度、炭素粒子の粒径は１０μｍ程度を用いて珪素−炭素複合材を形成するものとする。
【００２６】
上記のように構成することにより、図１（ａ）に示す如く、それぞれの前記炭素粒子１３を前記導電性高分子２１で包囲するとともに、それぞれの前記炭素粒子１３の間に前記導電性高分子２１を進入させることにより、それぞれの前記炭素粒子１３を相互に結合させる構成としている。換言すれば、前記電解重合法で前記導電性高分子２１を合成することにより、導電性高分子２１の一端を何れかの炭素粒子１３に結合させ、他端を他の炭素粒子１３に結合させているのである。
【００２７】
これにより、充放電サイクルの進行によって珪素粒子１５ａの体積が大きくなり、珪素粒子１５ｂのように割れた場合であっても、図１（ｂ）に示す如く、炭素粒子１３同士の結合が損なわれないため、活物質自身や活物質間での導電パスが損なわれない。即ち、本実施形態に係る二次電池用負極の製造方法及び電極構造によって、二次電池のサイクル特性の低下を抑制することができるのである。
【００２８】
［第一評価実験］
次に、本実施形態による二次電池用負極の製造方法及び電極構造に関して本願出願人が行った、電気化学特性の第一の評価実験について説明する。本実験においては、第一実施例、第一比較例、第二比較例の三例について、二次電池用負極の作製条件を変更して実験を行った。以下、各例の条件の相違について説明する。
【００２９】
初めに、第一実施例について説明する。第一実施例は、本発明に係る二次電池用負極の製造方法で製造した負極、即ち本発明に係る二次電池用負極の電極構造を用いて行ったものである。本例では、珪素及び黒鉛（炭素）を含む負極活物質を用いて電極を作製した後に、該電極を導電性高分子で被覆する構成としている。
【００３０】
まず、電極の作製においては、珪素：黒鉛：ポリフッ化ビニリデン（ＰＶＤＦ）の重量パーセント比が４２．５：４２．５：１５になるように、Ｎ−メチルピロリドン（ＮＭＰ）の中で混合し、厚さ１０μｍの銅箔上に塗布した。そして、電極密度が１．２ｍｇ／ｃｍ２になるようにプレスした後、直径１６ｍｍの円形に打ち抜いて電極とした。
【００３１】
次に、導電性高分子の被覆に際しては、導電性高分子のモノマーとなる０．０１Ｍのピロールを、支持電解質を０．１Ｍの過塩素酸リチウム（ＬｉＣｌＯ４）としてアセトニトリル（ＣＨ３ＣＮ）に溶かして調製した溶液に前記電極を浸し、三極式セルで電解重合を行った。この場合、作用極に負極活物質、参照極にＡｇ／ＡｇＣｌ、対極にＰｔを用い、１０ｍＶ／ｓで０Ｖから１．０Ｖの範囲で電解重合した。
【００３２】
次に、第一比較例について説明する。第一比較例は、従来技術に係る二次電池用負極の製造方法で製造した負極を用いて行ったものである。本例では、珪素及び黒鉛（炭素）を導電性高分子で被覆した後に、電極を作製する構成としている。
【００３３】
まず、ポリピロールの５重量パーセント濃度のＮ−メチルピロリドン溶液に、重量パーセント比が５０：５０となるように配合した珪素及び黒鉛を浸して攪拌し、その後１２０℃で乾燥させることにより、珪素及び黒鉛に導電性高分子を被覆した。
【００３４】
次に、電極の作製においては、前記珪素及び黒鉛の複合材とポリフッ化ビニリデン（ＰＶＤＦ）との重量パーセント比が８５：１５になるようにＮ−メチルピロリドン（ＮＭＰ）の中で混合し、厚さ１０μｍの銅箔上に塗布した。そして、電極密度が１．２ｍｇ／ｃｍ２になるようにプレスした後、直径１６ｍｍの円形に打ち抜いて電極とした。
【００３５】
次に、第二比較例について説明する。第二比較例は、第一実施例と同じ条件で珪素及び黒鉛（炭素）で電極を作製し、その後に該電極を導電性高分子で被覆しない構成としている。
【００３６】
本例に係る電極の作製においては、第一実施例と同様に、珪素：黒鉛：ポリフッ化ビニリデン（ＰＶＤＦ）の重量パーセント比が４２．５：４２．５：１５になるように、Ｎ−メチルピロリドン（ＮＭＰ）の中で混合し、厚さ１０μｍの銅箔上に塗布した。そして、電極密度が１．２ｍｇ／ｃｍ２になるようにプレスした後、直径１６ｍｍの円形に打ち抜いて電極とした。
【００３７】
そして、上記の如く作製した前記三例の電極を用いて電池を作製した。具体的には、それぞれの電極を作用極とし、対極をリチウムとし、１Ｍの六フッ化リン酸リチウム（ＬｉＰＦ６）を含む、エチレンカーボネート（ＥＣ）：ジエチルカーボネート（ＤＥＣ）の体積比を３：７とした混合溶媒を電解液とし、ポリエチレン（ＰＥ）製のセパレータを用いて２０３２型のコインセル電池を作製したのである。
【００３８】
上記の如く各例で作製した電池に対し、電気化学特性の評価実験を行った。具体的には、１時間に満充放電できる電流値を１Ｃとしたときに、０．２Ｃで０．０１Ｖまで負極にリチウムを挿入し、その後１．２Ｖまで負極からリチウムを脱離させる操作を５０サイクル行った。そして、各例で作製した電池について、各サイクル後のリチウム脱離容量の、１サイクル後のリチウム脱離容量に対する比率（容量維持率）を算出し、比較を行ったのである。
【００３９】
上記実験の結果について、図２を用いて説明する。
前記第一実施例については、１サイクル後のリチウム脱離容量は２．１１ｍＡｈであり、１０サイクル後のリチウム脱離容量は１．１２ｍＡｈであった。そして、１０サイクル目の容量維持率は５３．２パーセントであった。
【００４０】
前記第一比較例については、１サイクル後のリチウム脱離容量は２．０３ｍＡｈであり、１０サイクル後のリチウム脱離容量は０．７０ｍＡｈであった。そして、１０サイクル目の容量維持率は３４．６パーセントであった。
【００４１】
前記第二比較例については、１サイクル後のリチウム脱離容量は２．００ｍＡｈであり、１０サイクル後のリチウム脱離容量は０．６５ｍＡｈであった。そして、１０サイクル目の容量維持率は３２．７パーセントであった。
【００４２】
上記の如く、第一実施例については、第一比較例、第二比較例に対して、１０サイクル目の容量維持率を高く維持することができたのである。即ち、本発明に係る二次電池用負極の電極構造を用いて行った第一実施例においては、他の比較例と比較して、二次電池のサイクル特性の低下を抑制できることが確かめられたのである。
なお、図２に示す如く、第一実施例については１０サイクル目だけに限らず、他のサイクル数においても常に第一比較例、第二比較例に対して優位な容量維持率を得ることができた。
【００４３】
［第二実施形態］
次に、本発明の第二実施形態に係る二次電池用負極の製造方法及び電極構造について、図３を用いて説明する。図３（ａ）は第二実施形態に係る二次電池用負極における初期状態を、図３（ｂ）は同じく第二実施形態に係る二次電池用負極における充放電サイクル進行後の状態を示す。
【００４４】
本実施形態に係る二次電池用負極の製造方法においては、黒鉛である炭素粒子１１３とリチウム吸蔵材である珪素粒子１１５ａとを含む負極活物質を集電体１１１に塗布する塗工工程と、前記塗工工程の後、前記負極活物質及び前記集電体１１１を導電性高分子１２１で被覆して、それぞれの前記炭素粒子１１３及びそれぞれの前記珪素粒子１１５ａを前記導電性高分子１２１で包囲するとともに、それぞれの前記炭素粒子１１３と、それぞれの前記珪素粒子１１５ａと、前記集電体１１１とを、前記炭素粒子１１３及びそれぞれの前記珪素粒子１１５ａを包囲する前記導電性高分子１２１により相互に結合させる、結合工程と、を備える。
【００４５】
換言すれば、本実施形態に係る二次電池用負極の電極構造は、黒鉛である炭素粒子１１３とリチウム吸蔵材である珪素粒子１１５ａとを含む負極活物質を集電体１１１に塗布した後、前記負極活物質及び前記集電体１１１を導電性高分子１２１で被覆して、それぞれの前記炭素粒子１１３及びそれぞれの前記珪素粒子１１５ａを前記導電性高分子１２１で包囲するとともに、それぞれの前記炭素粒子１１３と、それぞれの前記珪素粒子１１５ａと、前記集電体１１１とを、前記炭素粒子１１３及びそれぞれの前記珪素粒子１１５ａを包囲する前記導電性高分子１２１により相互に結合させているのである。
【００４６】
詳しくは、前記結合工程において、前記負極活物質及び前記集電体１１１に光照射しながら、電解重合法を用いて前記導電性高分子１２１を合成することにより、前記負極活物質及び前記集電体１１１を導電性高分子１２１で被覆するのである。
【００４７】
前記電解重合法による前記導電性高分子１２１の合成は、前記導電性高分子１２１を構成するモノマーを溶かした溶液に参照極、対極、作用極を浸した３極式で行う。また、波長が４７０ｎｍ〜６６０ｎｍの発光ダイオードを光源として使用して、活物質側から光照射する。前記モノマーを溶かした溶液濃度は０．０１ｍｏｌ／ｌ（以下、Ｍとする）から０．１Ｍに設定にする。さらに、電位は０Ｖ〜１．２ＶｖｓＡｇ／ＡｇＣｌの範囲を１０ｍＶ／ｓで電位走査する。電位走査は０Ｖ→１．２Ｖ→０Ｖの方向に進むものとする。珪素粒子の粒径は１００ｎｍ〜１０μｍ程度、炭素粒子の粒径は１０μｍ程度を用いて珪素−炭素複合材を形成するものとする。
【００４８】
上記のように構成することにより、図３（ａ）に示す如く、それぞれの前記炭素粒子１１３及びそれぞれの珪素粒子１１５ａを前記導電性高分子１２１で包囲するとともに、それぞれの前記炭素粒子１１３、それぞれの珪素粒子１１５ａ、及び、集電体１１１の間に前記導電性高分子１２１を進入させることにより、それぞれの前記炭素粒子１１３、それぞれの珪素粒子１１５ａ、及び、集電体１１１を相互に結合させる構成としている。換言すれば、前記電解重合法で前記導電性高分子１２１を合成することにより、導電性高分子１２１の一端を前記炭素粒子１１３、珪素粒子１１５ａ、又は、集電体１１１に結合させ、他端を他の炭素粒子１１３又は珪素粒子１１５ａに結合させているのである。
【００４９】
これにより、充放電サイクルの進行によって珪素粒子１１５ａの体積が大きくなり、珪素粒子１１５ｂのように割れた場合であっても、図３（ｂ）に示す如く、炭素粒子１１３、珪素粒子１１５ｂ、集電体１１１、及び、導電性高分子１２１の結合が損なわれないため、活物質自身や活物質間での導電パスが損なわれない。即ち、本実施形態に係る二次電池用負極の製造方法及び電極構造によって、二次電池のサイクル特性の低下をさらに抑制することができるのである。
【００５０】
［第二評価実験］
次に、本実施形態による二次電池用負極の製造方法及び電極構造に関して本願出願人が行った、電気化学特性の第二の評価実験について説明する。本実験においては、第二実施例について、二次電池用負極の作製条件を設定して実験を行った。以下、第二実施例の条件について説明する。
【００５１】
第二実施例についても、前記第一実施例と同様に、珪素及び黒鉛を含む負極活物質を用いて電極を作製した後に、該電極を導電性高分子で被覆する構成としている。
【００５２】
まず、電極の作製においては、珪素：黒鉛：ポリフッ化ビニリデン（ＰＶＤＦ）の重量パーセント比が４２．５：４２．５：１５になるように、Ｎ−メチルピロリドン（ＮＭＰ）の中で混合し、厚さ１０μｍの銅箔上に塗布した。そして、電極密度が１．２ｍｇ／ｃｍ２になるようにプレスした後、直径１６ｍｍの円形に打ち抜いて電極とした。
【００５３】
次に、導電性高分子の被覆に際しては、導電性高分子のモノマーとなる０．０３Ｍのピロールを、支持電解質を０．１Ｍの過塩素酸リチウム（ＬｉＣｌＯ４）としてアセトニトリル（ＣＨ３ＣＮ）に溶かして調製した溶液に前記電極を浸し、三極式セルで電解重合を行った。この場合、活物質側に光照射しながら、作用極に負極活物質、参照極にＡｇ／ＡｇＣｌ、対極にＰｔを用い、１０ｍＶ／ｓで０Ｖから１．０Ｖの範囲で電解重合した。前記光照射の光源には波長を６２６ｎｍとする赤色発光ダイオードを使用した。
【００５４】
上記の如く作製した電極を用いて電池を作製するにあたっては、それぞれ前記電極を作用極とし、対極をリチウムとし、１Ｍの六フッ化リン酸リチウム（ＬｉＰＦ６）を含む、エチレンカーボネート（ＥＣ）：ジエチルカーボネート（ＤＥＣ）の体積比を３：７とした混合溶媒を電解液とし、ポリエチレン（ＰＥ）製のセパレータを用いて２０３２型のコインセル電池を作製したのである。
【００５５】
上記の如く作製した電池に対し、電気化学特性の評価実験を行った。具体的には、１時間に満充放電できる電流値を１Ｃとしたときに、０．２Ｃで０．０１Ｖまで負極にリチウムを挿入し、その後１．２Ｖまで負極からリチウムを脱離させる操作を５０サイクル行った。そして、前記電池について、各サイクル後のリチウム脱離容量の、１サイクル後のリチウム脱離容量に対する比率（容量維持率）を算出したのである。
【００５６】
上記第二実施例による実験の結果を以下に述べる。第二実施例では、１サイクル後のリチウム脱離容量は２．０６ｍＡｈであり、１０サイクル後のリチウム脱離容量は１．２６ｍＡｈであった。そして、１０サイクル目の容量維持率は６１．１パーセントであった。
【００５７】
上記の如く、第二実施例については、第一実施例よりも、１０サイクル目の容量維持率をさらに高く維持することができたのである。即ち、本実施形態に係る二次電池用負極の製造方法で製造した負極、即ち本実施形態に係る二次電池用負極の電極構造を用いて行った第二実施例においては、前記実施形態と比較して、二次電池のサイクル特性の低下をさらに抑制できることが確かめられたのである。
【符号の説明】
【００５８】
１１    集電体
１３    炭素粒子
１５    珪素粒子（リチウム吸蔵材）
２１    導電性高分子
【図１】
2010287505.tif 000003
【図２】
2010287505.tif 000004
【図３】
2010287505.tif 000005
【図４】
2010287505.tif 000006